КОМБИНИРОВАННЫЕ СВЯЗУЮЩИЕ СРЕДСТВА НА ОСНОВЕ ПОЛИКРИЛАТНЫХ ДИСПЕРСИЙ

1. Водные полиакрилатные дисперсии, содержащие продукты сополимеризации: Р), состоящие из
I) гидрофобного продукта полимеризации с гидроксильными функциональными группами, содержащего в качестве входящих в его состав мономеров
Iа) эфиры (мет)акриловой кислоты с углеводородными остатками с числом атомов углерода от одного до восемнадцати в спиртовой части и/или винилароматические соединения и/или виниловые сложные эфиры и
Iб) мономеры с гидроксильными функциональными группами, а также
II) гидрофильного продукта полимеризации с гидроксильными функциональными группами, содержащего в качестве составляющих его компонент
IIа) эфиры (мет)акриловой кислоты с углеводородными остатками с числом атомов углерода от одного до восемнадцати в спиртовой части и/или винилароматические соединения и/или виниловые сложные эфиры,
IIб) мономеры с гидроксильными функциональными группами и
IIв) мономеры с кислотными функциональными группами,
и включающие в качестве растворителя С) исключительно дополнительные растворители, состоящие из не менее чем одного гидрофобного, несмешивающегося с водой углеводорода, начальная температура кипения которого (по ASTM D86-05) составляет от 170 до 250°С, и температура выкипания (по ASTM D86-05) составляет от 200 до 280°С.
2. Водные полиакрилатные дисперсии по п.1, отличающиеся тем, что несмешивающийся с водой углеводород имеет начальную температуру кипения (по ASTM D86-05) от 180 до 230°С и температуру выкипания (по ASTM D86-05) от 200 до 260°С.
3. Водные полиакрилатные дисперсии по п.1, отличающиеся тем, что содержание мономеров Iа)/IIа) в продукте сополимеризации Р) составляет от 23 до 89,4 мас.%, содержание мономеров Iб)/IIб) в продукте сополимеризации Р) составляет от 10 до 65 мас.% и содержание мономеров IIв) в продукте сополимеризации Р) составляет от 0,6 до 12 мас.%.
4. Водные полиакрилатные дисперсии по п.1, отличающиеся тем, что содержащие кислотные функциональные группы мономеры IIв) используют в таком количестве, которое обеспечивает продукту сополимеризации Р) кислотное число от 5 до 55 мг КОН на грамм твердого вещества.
5. Водные полиакрилатные дисперсии по п.1, отличающиеся тем, что содержание гидрофобной основы для привитой сополимеризации с гидроксильными функциональными группами I) в продукте сополимеризации Р) составляет от 50 до 95 мас.%, а содержание гидрофильного продукта сополимеризации с гидроксильными функциональными группами II) в продукте сополимеризации Р) составляет от 5 до 50 мас.%.
6. Способ получения водных полиакрилатных дисперсий по п.1, отличающийся тем, что на первой стадии (i) из мономеров Iа) и Iб) получают гидрофобную основу для привитой сополимеризации с гидроксильными функциональными группами I) с гидроксильным числом от 12 до 250 мг гидроксида калия на грамм твердого вещества, затем на второй стадии (ii) из полученного на стадии (i) раствора основы для привитой сополимеризации I) и из мономеров от IIа) до IIв) получают гидрофильный продукт полимеризации с гидроксильными функциональными группами II), причем этот гидрофильный продукт полимеризации с гидроксильными функциональными группами имеет гидроксильное число от 20 до 250 мг гидроксида калия на грамм твердого вещества и кислотное число от 50 до 250 мг гидроксида калия на грамм твердого вещества, при этом индуцированная радикалами сополимеризация смеси мономеров I) и II) протекает в дополнительном растворителе С), после этого к полученному сополимеру прибавляют нейтрализующее средство для образования требуемых для диспергирования ионных групп, затем после добавления воды к сополимеру Р) или соответственно после внесения сополимера Р) в емкость с водой проводят стадию диспергирования.
7. Водное средство для нанесения покрытий, содержащее полиакрилатные дисперсии по п.1.
8. Применение полиакрилатных дисперсий по п.1 для получения грунтовок, заполнителей, пигментированных или прозрачных защитных лаков, а также для однослойных лаков, лаков для первичной покраски автомобилей и для ремонта автомобилей.